상기 유체 필라멘트 는 약 30 ℃ 로 유지 된 수조 로 유입 되 었 으며 , 이때 수류 는 상기 수조 로 유입 되 는 필라멘트 에 수직 하 여 약 70 ℓ/ 시간 의 유속 으로 제공 되 었 다 . 상기 유체 필라멘트 는 27 mm 의 에어갭 에서 약 42 의 연신 비 DR 에 어 갭 이 유체 필라멘트 에 적용 되 도록 하 는 속도 를 갖 는다 . 총 유체 연신 비 DR 유체 는 약 378 이 었 다 . 상기 겔 필라멘트 를 1 . 1 의 연신 비 DR 겔 로 처리 하 고 , 용매 를 제거 한 후 , UHMWPE 용액 중 초기 용매 의 양 의 약 1 중량 % 의 용매 함량 을 갖 는 고체 필라멘트 를 형성 하 였 다 .